Brevet FR2618462A1 — publié le 19890127

PROCEDE DE TRAITEMENT D'UN MATERIAU SOUPLE PRESENTANT UN DECOR METALLISE ET MATERIAU OBTENU La présente invention concerne le traitement d'un matériau souple, notamment textile, sur lequel a été préalablement appliquée une ré- sine formant un décor métallisé. En particulier le traitement a pour but de modifier l'aspect visuel du décor métallisé et également le toucher, la main du matériau souple. Enfin, et c'est un aspect parti- culièrement intéressant du traitement, il permet d'obtenir des arti- cles présentant une double métallisation contrastée. La réalisation d'un effet décoratif métallisé sur un matériau est bien connue de l'homme du métier. Par exemple on obtient un effet de dorure en appliquant sur le support, notamment textile, un film complexe com- prenant une succession de trois couches: une feuille de polyester,une résine de polyuréthanne dans laquelle sont incluses des particules do- rées, et une résine thermocollante. Lors de l'application du film,la face comportant la colle est en contact avec le support à décorer. L'application se fait par calandrage à une température inférieure à la température de fusion du polyester et suffisante pour que la résine thermocollante adhère à la fois au support et à la résine dorée. Elle est suivie d'un refroidissement brutal qui rigidifie les résines et permet de retirer par délaminage la feuille de polyester. La forme du décor doré est donnée par la résine thermocollante. Si la résine thermo- collante était uniformément répartie sur toute la surface du film com- plexe, le décor doré sera uniforme. Par contre si la résine thermocol- lante a été appliquée selon des motifs donnés, on retrouvera sur le support les mêmes motifs; en effet lors du délaminage de la feuille de polyester, la couche de résine dorée n'adhérera au support qu'aux emplacements o elle est liée à la résine thermocollante, ailleurs elle restera sur la feuille de polyester. Les matériaux ainsi métallisés ont un aspect très brillant, ce qui limite leur champ d'utilisation. De plus la présence de la résine mo- difie considérablement le-toucher, la main du matériau. Ceci est d'au- tant plus sensible qu'il s'agit d'une étoffe légère, et que les motifs représentent une part importante de la surface du matériau. Or on a trouvé, et c'est ce qui fait l'objet de l'invention, un procédé de traitement qui pallie les inconvénients constatés en ce qu'il modifie l'aspect visuel du motif métallisé en atténuant sa 2618 4 62 brillance et en ce qu'il améliore le toucher du matériau métallisé. Le procédé selon l'invention consiste, à partir d'un matériau souple sur lequel on a préalablement appliqué une résine formant un décor métallisé, à faire passer le matériau en défilement dans de la va- peur à haute température et haute pression, tout en le soumettant à un léger étirage dans le sens transverse au déplacement. Le décor métallisé, après que le matériau ait subi le traite- ment précité, a un aspect beaucoup plus mat que le décor initial. De plus la répartition de la résine sur le matériau, du fait de 1' action de la vapeur et de l'étirage, est modifiée, ce qui a pour effet de donner au matériau une plus grande souplesse, et dans le cas d'une étoffe une main plus textile. De préférence, le passage dans la vapeur se fait alors que celle- ci est à une température comprise entre 160 et 180 C pour une ]5 pression comprise entre 6 et 8 bars, avantageusement à une température de 175 C pour une pression de 8 bars. On a compris à la lecture de ce qui précéde que le procédé de l'invention est applicable aux matériaux souples, c'est-à-dire plus limitativement ceux qui peuvent supporter un léger étirage trans- versal. De préférence cet étirage est de l'ordre de quelques pourcents; avantageusement 4 à 5 pour cent. Dans un mode particulièrement intéressant du procédé de l'invention, on part d'un matériau souple sur la surface duquel on a préalablement appliqué une résine formant un décor métallisé selon un fond uni ou des motifs, dans une première étape on fait passer le matériau dans de la vapeur à haute température et haute pression tout en le soumettant à un léger étirage transversal, puis dans une seconde étape on applique sur une partie de la surface du matériau ainsi traité et selon d'autres mo- tifs une résine formant un décor métallisé. Ainsi on réalise une double métallisation, mais grâce au traite- ment de l'invention, le matériau présente un effet visuel contrasté entre les motifs métallisés d'aspect brillant et le fond uni ou les motifs métallisés d'aspect mat De préférence pendant la seconde étape précitée, on remet le ma- tériau approximativement à sa largeur initiale, rattrapant de ce fait l'augmentation de largeur acquise lors de l'étirage de la première 26 18 4 6 2 étape. Ceci a pour effet d'améliorer encore la souplesse du matériau. C'est un autre objet de l'invention que de protéger les produits directement obtenus par le procédé de l'invention, et dont les carac- téristiques, déjà évoquées ci-dessus, sont de présenter un décor mé- tallisé à aspect relativement mat et une grande souplesse. Et dans le cas de la double métallisation, le matériau présente un décor métalli- sé contrasté, entre-des motifs à aspect brillant et un fond uni ou des motifs à aspect mat. L'invention sera mieux comprise à la lecture de la description io qui va être faite d'un exemple de réalisation d'une étoffe textile présentant une double métallisation contrastée. Le matériau souple de départ est un tricot interlock de jauge 28, 100 % polyester de 150 cm de largeur. Sur toute la surface de cette étoffe a été appliquée de manière connue une résine formant un décor argenté. Pour ce faire, on a mis en oeuvre un film complexe, comportant trois couches: une feuille de polyester, une résine poly- uréthanne dans laquelle sont incluses les particules argentées et une couche continue de résine thermocollante. L'application de la résine argentée a été réalisée en continu par calandrage, refroidissement, délaminage de la feuille de polyester et enroulement. Le calandrage a eu lieu à 180 C, avec un temps de contact de l'ordre de 20 secondes; la pression exercée par le calandrage entre l'étoffe et le film com- plexe était de 175 g/cm2. Le film était introduit dans la calandre de telle sorte que la feuille de polyester était en contact avec le cy- lindre chauffant et la couche de résine thermocollante en contact avec la face de l'étoffe destinée à recevoir le décor, Dès la sortie de la calandre, des jets d'air pulsé provenant de buses alimentées par un ventilateur, refroidissaient l'ensemble étoffe/ film complexe en frappant la feuille de polyester. Puis la feuille de polyester était retirée par délaminage et l'étoffe,sur laquelle était liée la résine argentée grace à la résine thermocollante,était enrou- lée. L'étoffe ainsi argentée uniformément est traitée selon le procé- dé de l'invention. Elle est déroulée et transportée à travers une en- ceinte dans laquelle est alimentée de la vapeur à 175 C sous une pres- sion de 8 bars. Pendant son passage dans l'enceinte l'étoffe est main- 2 6 1 8 4 6 2 tenue le long de ses lisières par des picots à une largeur supérieure à sa largeur initiale, à savoir 156 centimètres soit un étirage trans- versal de 4 %. La durée de l'action de la vapeur est de l'ordre de 10 secondes. Puis l'étoffe est enroulée. L'étoffe argentée obtenue après ce traitement par la vapeur sous étirage a perdu son brillant et a maintenant une main textile nette- ment améliorée. Sa largeur, après enroulement, est de l'ordre de 153 cms. On applique sur cette étoffe une résine formant un décor doré, O10 conformément à ce qui a été décrit ci-dessus, mais sur une partie réduite de la surface déjà argentée, selon des motifs décoratifs. Pour cela, on part d'un film complexe dont la résine polyuréthanne est incluse de particules dorées et dont la résine thermocollante est appliquée suivant les motifs désirés; et on met en oeuvre le même mode opératoire exception faite qu'on maintient les lisières de 1' étoffe de telle sorte qu'elle retrouve lors de l'enroulement final sa largeur initiale de 150 cms. L'étoffe obtenue présente un décor contrasté:les motifs dorés sont brillants et se détachent sur le fond uni argenté d'aspect mat. Elle est souple, elle a une main et un toucher textiles. La description qui vient d'être faite l'a été à titre d'exemple et n'est pas limitative de l'invention. En particulier les conditions du traitement à la vapeur seront arrêtées précisément par l'homme du métier en fonction de la composition du film complexe. La température doit être suffisamment élevée pour provoquer la dégradation de la brillance des particules métallisées, mais doit cependant être infé- rieure à la température de fusion de la résine. On constate par exem- ple qu'une résine à décor doré perd son aspect doré si la température atteint 220 C. De plus, l'invention n'est pas limitée par le mode d'application de la résine formant décor métallisé qui a été décrit ci-dessus. Il revient à l'homme du métier de combiner les décors et les mo- tifs en fonction de l'aspect décoratif désiré, à partir d'une simple ou d'une doublç métallisation comme il a été dit, voire même d'un nom- bre plus important encore de métallisation. 2 6 1 8 4 6 2 REVENDICATIONS 1. Procédé de traitement d'un matériau souple sur lequel on a préala- blement appliqué une résine formant un décor métallisé, caractérisé en ce qu'il consiste à faire passer le matériau en défilement dans de la vapeur à haute température et haute pression, tout en le soumet- tant à un léger étirage dans le sens transverse au déplacement. 2. Procédé selon la revendication I caractérisé en ce que la vapeur est à une température comprise entre 160 C et 180 C, pour une pres- sion comprise entre 6 et 8 bars. 3. Procédé selon la revendication 2 caractérisé en ce que la vapeur est à une température de 175 C pour une pression de 8 bars. 4. Procédé selon la revendication I caractérisé en ce que le taux d'étirage transversal est de 4 à 5 pour cent. 5. Matériau souple obtenu en mettant en oeuvre le procédé de la reven- dication 1 caractérisé en ce qu'il présente un décor métallisé ayant un aspect mat et en ce qu'il a une souplesse améliorée. 6. Procédé de traitement d'un matériau souple sur la surface duquel on a préalablement appliqué une résine formant un décor métallisé, selon un fond uni ou des motifs, caractérise en ce qu'il consiste dans une première étape à faire passer le matériau dans de la va- peur à haute température et haute pression tout en le soumettant à un léger étirage transversal, puis dans une seconde étape à appli- quer sur une partie de la surface du matériau ainsi traité et selon d'autres motifs une résine formant décor métallisé. 7. Procédé selon la revendication 6 caractérisé en ce que pendant la seconde étape on remet le matériau approximativement à sa largeur ini- tiale. 8. Matériau souple obtenu en mettant en oeuvre le procédé de la reven- dication 6 caractérisé en ce qu'il présente un double décor métallisé contrasté, à savoir des motifs métallisés d'aspect brillant sur un fond uni ou des motifs métallisés d'aspect mat.